(57)【要約】  本発明は、支持基板上に電子構成要素を支持する半導体層を備える、無線周波数用途又は電力用途のための電子装置であって、支持基板（１）が、少なくとも３０Ｗ／ｍ  Ｋの熱伝導率を有するベース層（１２）と、少なくとも５μｍの厚さを有する表面層（１３、４）とを含み、表面層（１３、１４）が、少なくとも３０００オーム・ｃｍの電気抵抗率と、少なくとも３０Ｗ／ｍ  Ｋの熱伝導率を有する、電子装置に関するものである。本発明はまた、そのような装置を製造するための２つのプロセスにも関するものである。【選択図】図２
2013543276.tif 000002
【特許請求の範囲】
【請求項１】
支持基板（１）上に電子構成要素を支持する半導体層（２’）を備える、無線周波数用途又は電力用途のための電子装置において、前記支持基板（１）が、少なくとも３０Ｗ／ｍ  Ｋの熱伝導率を有するベース層（１２）と、少なくとも５μｍの厚さを有する表面層（１３、１４）とを含み、前記表面層が、少なくとも３０００オーム・ｃｍの電気抵抗率及び少なくとも３０Ｗ／ｍ  Ｋの熱伝導率を有することを特徴とする、電子装置。
【請求項２】
前記支持基板（１）が、シリコンベース基板（１２）上に５μｍよりも大きい厚さを有するＡｌＮ、アルミナ又は非晶質ダイヤモンドライクカーボンの表面層（１３）を含む、二重層基板であることを特徴とする、請求項１に記載の電子装置。
【請求項３】
前記支持基板（１）が、５μｍよりも大きい厚さを有する多孔性表面領域（１４）を含むシリコン基板であることを特徴とする、請求項１に記載の電子装置。
【請求項４】
前記支持基板（１）が、５μｍよりも大きい厚さを有するＡｌＮ又はアルミナ被覆で包まれたアルミニウム基板であることを特徴とする、請求項１に記載の電子装置。
【請求項５】
前記支持基板（１）が、１０１５ａｔ／ｃｍ３よりも高い濃度で金をドープされた表面領域であって、５μｍよりも大きい厚さを有する表面領域を含む、シリコン基板であることを特徴とする、請求項１に記載の電子装置。
【請求項６】
前記電子構成要素を支持する前記半導体層（２’）が、シリコン、ゲルマニウム又はＩＩＩ‐Ｖ族合金でできていることを特徴とする、請求項１〜５のいずれか一項に記載の電子装置。
【請求項７】
５０ｎｍよりも小さい厚さを有する酸化シリコン層が、前記支持基板（１）と前記電子構成要素を支持する前記半導体層（２’）との間に挿入されることを特徴とする、請求項１〜６のいずれか一項に記載の電子装置。
【請求項８】
ＡｌＮ、アルミナ、非晶質ダイヤモンドライクカーボン又は高抵抗性多結晶質シリコンの層が、前記支持基板（１）と前記電子構成要素を支持する前記半導体層（２’）との間に挿入されることを特徴とする、請求項１〜６のいずれか一項に記載の電子装置。
【請求項９】
当該電子装置が、１５０ｍｍ以上の直径を有するウェハであることを特徴とする、請求項１〜８のいずれか一項に記載の電子装置。
【請求項１０】
当該電子装置がチップであることを特徴とする、請求項１〜８のいずれか一項に記載の電子装置。
【請求項１１】
前記表面層が、前記ベース層と前記半導体層との間にあることを特徴とする、請求項１〜１０のいずれか一項に記載の電子装置。
【請求項１２】
支持基板（１）上に電子構成要素を支持する層（２’）を備える、無線周波数用途又は電力用途のための装置を製造するためのプロセスであって、以下の連続的なステップ、すなわち、
（ａ）前記支持基板（１）上に半導体層（２）を含む構造を形成するステップと、
（ｂ）前記半導体層（２）に前記電子構成要素を製造するステップとを含む、プロセスにおいて、
ステップ（ａ）では、少なくとも３０Ｗ／ｍ  Ｋの熱伝導率を有するベース層（１２）と、少なくとも５μｍの厚さを有する表面層（１３、１４）とを含む前記支持基板（１）であって、前記表面層が、少なくとも３０００オーム・ｃｍの電気抵抗率と、少なくとも３０Ｗ／ｍ  Ｋの熱伝導率とを有する、前記支持基板（１）が使用されることを特徴とする、プロセス。
【請求項１３】
前記支持基板（１）が、シリコンベース基板（１２）上に５μｍよりも大きい厚さを有するＡｌＮ、アルミナ又は非晶質ダイヤモンドライクカーボンの層（１３）を含む、二重層基板であることを特徴とする、請求項１２に記載のプロセス。
【請求項１４】
前記支持基板が、５μｍよりも大きい厚さを有する多孔性表面領域を含むシリコン基板であることを特徴とする、請求項１２に記載のプロセス。
【請求項１５】
支持基板（１）上に電子構成要素を支持する層（２’）を備える、無線周波数用途又は電力用途のための装置を製造するためのプロセスであって、以下の連続的なステップ、すなわち、
（ａ）ドナー基板（２０）の半導体層（２）に前記電子構成要素を製造するステップと、
（ｂ）前記電子構成要素を支持する前記半導体層（２’）を中間基板（４）上に接合するステップと、
（ｃ）前記電子構成要素を支持する前記層（２’）を前記中間層（４）上に移し替えるために前記ドナー基板（２０）の残り（２２）を除去するステップと、
（ｄ）前記電子構成要素を支持する前記層（２’）を前記支持基板（１）上に接合するステップと、
（ｅ）前記中間基板（４）を除去するステップとを含む、プロセスにおいて、
ステップ（ｄ）では、少なくとも３０Ｗ／ｍ  Ｋの熱伝導率を有するベース層（１２）と、少なくとも５μｍの厚さを有する表面層（１３、１４）とを含む前記支持基板（１）であって、前記表面層が、少なくとも３０００オーム・ｃｍの電気抵抗率と、少なくとも３０Ｗ／ｍ  Ｋの熱伝導率とを有する、前記支持基板（１）が使用されることを特徴とする、プロセス。
【請求項１６】
前記支持基板が、シリコンベース基板（１２）上に５μｍよりも大きい厚さを有するＡｌＮ、アルミナ又は非晶質ダイヤモンドライクカーボンの層（１３）を含む、二重層基板であることを特徴とする、請求項１５に記載のプロセス。
【請求項１７】
前記支持基板が、５μｍよりも大きい厚さを有する多孔性表面領域を含むシリコン基板であることを特徴とする、請求項１５に記載のプロセス。
【請求項１８】
前記支持基板が、５μｍよりも大きい厚さを有するＡｌＮ又はアルミナ被覆で包まれたアルミニウム基板であることを特徴とする、請求項１５に記載のプロセス。
【請求項１９】
前記支持基板が、１０１５ａｔ／ｃｍ３よりも高い濃度で金をドープされた表面領域であって、５μｍよりも大きい厚さを有する表面領域を含む、シリコン基板であることを特徴とする、請求項１５に記載のプロセス。
【請求項２０】
前記ドナー基板（２０）が、第１の基板（２２）と、５０ｎｍよりも小さい厚さを有する酸化シリコン層（２３）と、前記半導体層（２）とを連続的に含み、ステップ（ｃ）の間、前記酸化シリコン層（２３）が、前記電子構成要素を支持する前記半導体層（２’）上に残されることを特徴とする、請求項１５〜１９のいずれか一項に記載のプロセス。
【発明の詳細な説明】
【技術分野】
【０００１】
本発明は、支持基板上に電子構成要素を支持する半導体層を備える、無線周波数用途又は電力用途のための電子装置と、そのような装置を製造するためのプロセスとに関するものである。
【背景技術】
【０００２】
マイクロ電子装置の作製は、特に無線周波数又は電力の分野における用途のために、高い電気抵抗率及び優れた熱伝導率を有する支持基板上に構成要素を配設することを要求する。
【０００３】
実際、高い抵抗率は、トランジスタ間の高周波相互作用（寄生効果を引き起こす基板内への力線侵入）を制限することを可能にする。
【０００４】
優れた熱伝導率は、高周波又は高電力装置動作によって生成された熱を排出するために必要である。
【０００５】
既知の解決法によれば、これらの装置は、ＳＯＩ（用語「Ｓｉｌｉｃｏｎ  Ｏｎ  Ｉｎｓｕｌａｔｏｒ」の頭字語）型基板上に作製されてもよく、シリコン支持基板（又はそのシリコン支持基板の一部）は高抵抗性である。
【０００６】
この手法に関して、文献ＵＳ２００９／３２１，８７３号は、シリコン支持基板と、高抵抗性シリコンの層と、酸化シリコンの層と、構成要素が形成されるシリコンの薄層とを連続的に備える構造を記載する。
【０００７】
文献ＵＳ２００７／０３２，０４０号は、３０００オーム・ｃｍよりも大きい電気抵抗率を有するシリコン支持基板と、酸化シリコンの層と、構成要素が形成されるシリコンの薄層とを備えるＳＯＩ基板を記載する。
【０００８】
しかしながら、これらの基板は、特に、不十分な熱導体である酸化シリコン（ＳｉＯ２）の比較的厚い層の存在に起因して、低い熱伝導率を有するという欠点を伴う。
【０００９】
そのようなＳＯＩ基板の熱伝導率は、酸化物の厚さが約５０ｎｍを超えるので、それゆえ、およそ１Ｗ／ｍ  Ｋから２Ｗ／ｍ  Ｋまでの、この酸化シリコンの伝導率によって制限されることがあり、その伝導率は、意図された用途に対して不十分である。
【００１０】
第２の既知の解決法によれば、構成要素は、第１の基板、例えばシリコン基板上に作製されてもよく、構成要素の作製の後にその構成要素は、およそ１０１４オーム・ｃｍの電気抵抗率を有する材料であるサファイアでできた最終的な支持基板上に移し替えられてもよい。
【００１１】
そのようなアプローチは、例えば文献ＵＳ６，９４４，３７５号に示される。
【００１２】
しかしながら、サファイアは３０Ｗ／ｍ  Ｋから４０Ｗ／ｍ  Ｋまでの熱伝導率を有し、その熱伝導率は、意図された用途に対して改善するための余地があると考えられる。
【００１３】
酸化物層は、接合を容易にするために、構成要素を支持する層とサファイア基板との間に挿入される。
【００１４】
しかしながら、上記で説明したように、この酸化物層は、サファイア基板内の熱放散を阻止する熱障壁を形成し得る。
【００１５】
その上、サファイア基板は、特に１５０ｍｍよりも大きい直径の場合、比較的費用がかかる。
【００１６】
従って、本発明の１つの目的は、無線周波数用途又は電力用途のための装置用の支持基板を提供することである。
【００１７】
より詳細には、この支持基板は、高い電気抵抗率、すなわち３０００オーム・ｃｍよりも大きい電気抵抗率と、シリコンの（好適には３０Ｗ／ｍ  Ｋよりも大きい）熱伝導率と少なくとも同様に優れた熱伝導率との両方を有してもよく、更に、サファイアよりも費用がかからない。
【００１８】
この基板は、大型ウェハ、すなわち、典型的には１５０ｍｍよりも大きい直径を有するウェハを形成するために製造されるのに適しているべきである。
【００１９】
この支持基板はまた、装置の製造プロセスにも適しているべきであり、特に、規定されたプロセスに従って（特に、熱膨張係数及び温度耐性の点において）要求された熱的特性を有する。
【発明の概要】
【００２０】
本発明は、支持基板上に電子構成要素を支持する半導体層を備える、無線周波数用途又は電力用途のための電子装置において、支持基板が、少なくとも３０Ｗ／ｍ  Ｋの熱伝導率を有するベース層と、少なくとも５μｍの厚さを有する表面層とを含み、表面層が、少なくとも３０００オーム・ｃｍの電気抵抗率及び少なくとも３０Ｗ／ｍ  Ｋの熱伝導率を有することを特徴とする、電子装置に関するものである。
【００２１】
表面層は、ベース層と半導体層との間にある。
【００２２】
本発明の実施形態によれば、支持基板は、シリコンベース基板上に５μｍよりも大きい厚さを有するＡｌＮ、アルミナ又は非晶質ダイヤモンドライクカーボンの表面層を含む、二重層基板である。
【００２３】
本発明の実施形態によれば、支持基板は、５μｍよりも大きい厚さを有する多孔性表面領域を含むシリコン基板である。
【００２４】
本発明の実施形態によれば、支持基板は、５μｍよりも大きい厚さを有するＡｌＮ又はアルミナ被覆で包まれたアルミニウム基板である。
【００２５】
本発明の実施形態によれば、支持基板は、１０１５ａｔ／ｃｍ３よりも高い濃度で金をドープされた表面領域であって、５μｍよりも大きい厚さを有する表面領域を含む、シリコン基板である。
【００２６】
構成要素を支持する半導体層は、好適には、シリコン、ゲルマニウム又はＩＩＩ‐Ｖ族合金でできている。
【００２７】
任意選択で、５０ｎｍよりも小さい厚さを有する酸化シリコン層が、支持基板と構成要素を支持する半導体層との間に挿入される。
【００２８】
あるいは、ＡｌＮ、アルミナ、非晶質ダイヤモンドライクカーボン又は高抵抗性多結晶質シリコンの層が、支持基板と構成要素を支持する半導体層との間に挿入されてもよい。
【００２９】
電子装置は、１５０ｍｍ以上の直径を有するウェハであってもよい。
【００３０】
あるいは、電子装置はチップであってもよい。
【００３１】
本発明の別の対象は、支持基板上に電子構成要素を支持する層を備える、無線周波数用途又は電力用途のための装置を製造するためのプロセスであって、当該プロセスが、以下の連続的なステップ、すなわち
（ａ）支持基板上に半導体層を含む構造を形成するステップと、
（ｂ）半導体層に構成要素を製造するステップとを含む、ステップにおいて、
ステップ（ａ）では、少なくとも３０Ｗ／ｍ  Ｋの熱伝導率を有するベース層と、少なくとも５μｍの厚さを有する表面層とを含む支持基板であって、その表面層が、少なくとも３０００オーム・ｃｍの電気抵抗率と、少なくとも３０Ｗ／ｍ  Ｋの熱伝導率とを有する、支持基板が使用されることを特徴とする、プロセスである。
【００３２】
実施形態によれば、支持基板は、シリコンベース基板上に５μｍよりも大きい厚さを有するＡｌＮ、アルミナ又は非晶質ダイヤモンドライクカーボンの層を含む、二重層基板である。
【００３３】
別の実施形態によれば、支持基板は、５μｍよりも大きい厚さを有する多孔性表面領域を含むシリコン基板である。
【００３４】
本発明の別の対象は、支持基板上に電子構成要素を支持する層を備える、無線周波数用途又は電力用途のための装置を製造するためのプロセスであって、以下の連続的なステップ、すなわち、
（ａ）ドナー基板の半導体層に構成要素を製造するステップと、
（ｂ）構成要素を支持する半導体層を中間基板上に接合するステップと、
（ｃ）構成要素を支持する層を中間層上に移し替えるためにドナー基板の残りを除去するステップと、
（ｄ）構成要素を支持する層を支持基板上に接合するステップと、
（ｅ）中間基板を除去するステップとを含む、プロセスにおいて、
ステップ（ｄ）では、少なくとも３０Ｗ／ｍ  Ｋの熱伝導率を有するベース層と、少なくとも５μｍの厚さを有する表面層とを含む支持基板であって、表面層が、少なくとも３０００オーム・ｃｍの電気抵抗率と、少なくとも３０Ｗ／ｍ  Ｋの熱伝導率とを有する、支持基板が使用されることを特徴とする、プロセスである。
【００３５】
実施形態によれば、支持基板は、シリコンベース基板上に５μｍよりも大きい厚さを有するＡｌＮ、アルミナ又は非晶質ダイヤモンドライクカーボンの層を含む、二重層基板である。
【００３６】
実施形態によれば、支持基板は、５μｍよりも大きい厚さを有する多孔性表面領域を含むシリコン基板である。
【００３７】
別の実施形態によれば、支持基板は、５μｍよりも大きい厚さを有するＡｌＮ又はアルミナ被覆で包まれたアルミニウム基板である。
【００３８】
別の実施形態によれば、支持基板は、１０１５ａｔ／ｃｍ３よりも高い濃度で金をドープされた表面領域であって、５μｍよりも大きい厚さを有する表面領域を含む、シリコン基板である。
【００３９】
特に好適には、ドナー基板は、第１の基板と、５０ｎｍよりも小さい厚さを有する酸化シリコン層と、半導体層とを連続的に備え、ステップ（ｃ）の間、酸化シリコン層は、構成要素を支持する半導体層上に残される。
【００４０】
本発明の更なる特徴及び利点は、添付された図面を参照にして、発明を実施するための形態から以下に明らかになるであろう。
【図面の簡単な説明】
【００４１】
【図１Ａ】本発明に係る装置を製造するための第１のプロセスの主なステップを概略的に例示する。
【図１Ｂ】本発明に係る装置を製造するための第１のプロセスの主なステップを概略的に例示する。
【図１Ｃ】本発明に係る装置を製造するための第１のプロセスの主なステップを概略的に例示する。
【図１Ｄ】本発明に係る装置を製造するための第１のプロセスの主なステップを概略的に例示する。
【図１Ｅ】本発明に係る装置を製造するための第１のプロセスの主なステップを概略的に例示する。
【図２】本発明に係る装置の実施形態の概略図である。
【図３】本発明に係る装置の別の実施形態の概略図である。
【図４Ａ】本発明に係る装置を製造するための第２のプロセスの主なステップを概略的に例示する。
【図４Ｂ】本発明に係る装置を製造するための第２のプロセスの主なステップを概略的に例示する。
【図４Ｃ】本発明に係る装置を製造するための第２のプロセスの主なステップを概略的に例示する。
【図４Ｄ】本発明に係る装置を製造するための第２のプロセスの主なステップを概略的に例示する。
【図４Ｅ】本発明に係る装置を製造するための第２のプロセスの主なステップを概略的に例示する。
【図４Ｆ】本発明に係る装置を製造するための第２のプロセスの主なステップを概略的に例示する。
【００４２】
装置の例示を容易にするために、様々な層の厚さの比率が必ずしも守られていないことを明示する。
【発明を実施するための形態】
【００４３】
装置は、図１Ａから図１Ｅまで及び図４Ａから図４Ｆまでをそれぞれ参照にして以下に記載される、２つの主なプロセスに従って、製造され得る。
第１のプロセス：支持基板上の半導体層における構成要素の製造
【００４４】
第１のプロセスは、一般に、支持基板と、構成要素を受け入れるための薄い半導体層とを備える構造をまず製造することと、その半導体層に構成要素を製造することとからなる。
【００４５】
構成要素を製造するための技術は、高温、すなわち、典型的には１０００℃よりも高い温度を伴う。
【００４６】
従って、このことは、支持基板が、そのような温度に耐え得る必要があることを意味する。
【００４７】
その上、支持基板は、構成要素を製造する間にその構造に応力が発生することを阻止するために、構成要素を支持する半導体層の材料の熱膨張係数とほぼ同じ程度の熱膨張係数を問題となっている温度で有するべきである。
【００４８】
このようにして、シリコンでできた構成要素を支持する半導体層の場合、および、８００℃にさらされることを要求する構造を製造するためのプロセスの場合、支持基板の熱膨張係数は、１ｘ１０−６Ｋ−１と５ｘ１０−６Ｋ−１との間にある。
【００４９】
図１Ａを参照にすると、以下に詳細に記載される基板から選択される支持基板１が、準備される。
【００５０】
図１Ｂを参照にすると、半導体層２を含むドナー基板２０が準備される。
【００５１】
半導体層２の厚さは、典型的には１０ｎｍと１０μｍとの間にある。
【００５２】
半導体層２は、好適には、シリコン、ゲルマニウム、又は１つ若しくは複数のＩＩＩ族元素の窒化物（例えば、窒化ガリウム）、或いはＩｎＰ若しくはＡｓＧａなどのＩＩＩ‐Ｖ族合金を含む。
【００５３】
層２は、特にバルク基板の場合、ドナー基板の一体化した部分であってもよい。
【００５４】
代替の実施形態では、層２は、エピタキシーによって基板２２（この場合には層２の材料のエピタキシャル成長に適した基板２２の材料）上に形成されていてもよいし、基板２２上に接合されていてもよい。
【００５５】
図１Ｃを参照にすると、半導体層２は支持基板１上に接合される。
【００５６】
任意選択で、ある層（ここには図示されていない）が、接合を容易にするために半導体層２上に形成されてもよい。
【００５７】
この接合層は、意図された用途と適合する電気的及び／又は熱的特性を有し、接合を可能にする材料で作製されてもよい。例えば、接合層は、その接合層の厚さが５０ｎｍを超えないならば、アルミナ、ＡｌＮ、高い電気抵抗性多結晶質シリコン、又は酸化シリコンからなってもよい。
【００５８】
図１Ｄを参照にすると、支持基板１上に半導体層２だけをとどめるように、ドナー基板２０の一部２２は除去される。
【００５９】
この移し替えは、典型的には、スマートカット（Ｓｍａｒｔ−Ｃｕｔ）（登録商標）プロセスによって実行されてもよく、それによって、（図１Ｂに示されるように）ドナー基板２０は、脆化ゾーン２１を形成するように、移し替えられる層２の厚さに対応する深さに原子種の注入を前もって受けていることになる。接合後、脆化ゾーンに対して熱的及び／又は機械的応力を加えることは、残りの構造からのドナー基板の分離を目的として、そのドナー基板の劈開を可能にする。
【００６０】
あるいは、ドナー基板は、化学的及び／又は物理的エッチングによって得られる、そのドナー基板の裏面からの薄型化によって除去されてもよい。
【００６１】
図１Ｅを参照にすると、構成要素は、当業者に知られた任意の技術によって、半導体層２に形成される。
【００６２】
このプロセスの実施に適しており、優れた電気抵抗率と優れた熱伝導率との両方を有する支持基板は、図２及び図３を参照にして次に記載される。
【００６３】
支持基板１は、電子装置のための機械的支えを構成するベース層と、高い熱伝導率と高い電気抵抗率との両方を有するように選択された表面層とを有利に含む。
【００６４】
「表面」とは、その層が、半導体層２に最も近いベース層の側面上に位置することを意味する。
【００６５】
しかしながら、いくつかの実施形態では、表面層を形成する手法次第で、ベース層は、表面層によって封入されてもよい。あるいは、表面層は、ベース層の両側上に成膜されてもよい。
【００６６】
表面層は少なくとも５μｍの厚さを有する。
【００６７】
表面層は、高い熱伝導率と高い電気抵抗率との両方を有する。
【００６８】
好適には、表面層の熱伝導率は少なくとも３０Ｗ／ｍ  Ｋであり、その表面層の電気抵抗率は少なくとも３０００オーム・ｃｍである。
【００６９】
ベース層は、電子装置に対して十分な剛性を与えるように選択された厚さを有する。
【００７０】
ベース層は、好適には、支持基板全体を通した熱放散を可能にするために、高い熱伝導率（すなわち、少なくとも３０Ｗ／ｍ  Ｋ）を有する。
【００７１】
しかしながら、ベース層は、半導体層から（少なくとも５μｍ厚さの表面層によって分離された半導体層から）比較的離れているので、そのベース層は、任意特定の電気抵抗率を示すことを必要としない。
【００７２】
特に、ベース層は、表面層の電気抵抗率よりも低い電気抵抗率を有してもよい。
【００７３】
この点において、ベース層は、大きな直径で利用可能である材料であって、サファイアよりも費用のかからない材料ででき得る一方で、より高い熱伝導率を示す。
【００７４】
熱伝導率及び電気抵抗率の要求を切り離すことによって、従って、構成要素に最も近い５μｍ厚さの層における高い電気抵抗率と、高い熱伝導率とを示す支持基板を定義することが可能である。
【００７５】
従って、電気抵抗率を規定する層と、熱伝導率を規定する層とを独立して選択することが可能である。
【００７６】
支持基板のいくつかの実施形態は、以下に記載される。
二重層支持基板
【００７７】
「二重層」とは、本文において、支持基板が、異なる熱伝導率及び電気抵抗率を有する少なくとも２つの層を含むことを意味する。
【００７８】
その少なくとも２つの層は、異なる材料でできていてもよい。
【００７９】
図２を参照にすると、支持基板１は、高い熱伝導率を有する第１の材料でできたベース基板１２であって、同じく高い熱伝導率を有するが何よりも高い電気抵抗率を有する第２の材料でできた表面層１３で被覆された、ベース基板１２を含む。
【００８０】
第２の材料は、好適には、薄層２の半導体材料に対して優れた付着性を更に有する。
【００８１】
これが無い場合には、上記したような接合層が、その支持基板の表面上に設けられてもよい。
【００８２】
この基板１は、第２の材料の厚い層（すなわち、典型的には１０μｍよりも大きい厚さ、いずれにしても５μｍよりも大きい厚さを有する層）１３を第１の材料の基板１２上に成膜することによって製造される。
【００８３】
１つの好適な実施形態によれば、第１の材料はシリコンであり、第２の材料はＡｌＮ又は非晶質の（ＤＬＣとして知られてもいる）ダイヤモンドライクカーボンである。
【００８４】
これらの材料の成膜のための技術は、当業者に知られている。
【００８５】
ＡｌＮ成膜は、化学蒸着（ＣＶＤ）及び特に高温化学蒸着（ＨＴＣＶＤ）プロセスを含んでもよい。
【００８６】
ＡｌＮ成膜に適した更なるプロセスは、パルス状のＤＣスパッタリングである。
【００８７】
非晶質ダイヤモンドライクカーボン成膜のために、以下の技術、すなわち、プラズマ促進化学蒸着（ＰＥＣＶＤ）、フィルター処理された陰極真空アーク（ＦＣＶＡ：ｆｉｌｔｅｒｅｄ  ｃａｔｈｏｄｉｃ  ｖａｃｕｕｍ  ａｒｃ）技術、パルスレーザー成膜（ＰＬＤ）が挙げられ得る。
【００８８】
任意選択で、基板１の厚い層１３上に層２を接合すること考慮して、微細な酸化シリコン層３が層２上に形成されてもよい。
【００８９】
前の事例に記載されたように、酸化物層は５０ｎｍよりも小さい厚さを有する。
改変された表面領域を有する支持基板
【００９０】
本発明に係る支持基板を得るための代替の実施形態は、バルク基板に対して、熱伝導率及び／又は電気抵抗率の点で改善された特性を基板の表面領域に与える表面処理の利用を含む。
【００９１】
この点において、ベース層及び表面層は同じ材料でできていてもよいが、表面層の電気抵抗率及び／又は熱伝導率がベース層の電気抵抗率及び／又は熱伝導率と異なるように、表面層の材料は、構造的に並びに／或いは化学的に及び／又は物理的に改変される。
【００９２】
より詳細には、バルクシリコン基板の表面は、表面上に、厚い、すなわちおよそ５μｍの厚さを有する、多孔性表面層を形成するために、多孔を持たせられ（ｐｏｒｏｓｉｆｉｅｄ）てもよい。
【００９３】
多孔性表面層は、例えばＨＦ型電解質における電気化学反応によって形成される。
【００９４】
多孔を持たせられた領域において高い抵抗率を得ることは、この領域の形態構造と関連付けられる。
【００９５】
従って、非常に高い電気抵抗率を有する基板の表面領域が形成されることを確実にすることが可能である。
【００９６】
図３は、そのような支持基板１上に構成要素の層２’を備える装置を例示し、層２’の下に位置する基板１の領域１４は、非常に高い抵抗率を有する。
【００９７】
その上、その基板はシリコンでできているので、その基板は、意図された用途のための十分な熱伝導率を有する。
第２のプロセス：構成要素を支持する層の支持基板上への移し替え
【００９８】
第２のプロセスは、一般に、ドナー基板と呼ばれる基板の半導体層に構成要素を製造することと、構成要素を含む層を最終的な支持基板上に移し替えるために２度の移し替えを実行することとからなる。
【００９９】
図４Ａに示されるように、半導体層２を含むドナー基板２０が準備される。
【０１００】
半導体層２の厚さは、典型的には１０ｎｍと１０μｍとの間にある。
【０１０１】
半導体層２は、好適には、シリコン、ゲルマニウム、又は１つ若しくは複数のＩＩＩ族元素の窒化物（例えば、窒化ガリウム）、或いは例えばＩｎＰ若しくはＡｓＧａなどのＩＩＩ‐Ｖ族合金を含む。
【０１０２】
層２は、特にバルク基板の場合には、ドナー基板の一体化した部分であってもよい。
【０１０３】
代替の実施形態では、層２は、ドナー基板２０を形成するために、エピタキシー（この場合には層２の材料のエピタキシャル成長に適した基板２２の材料）によって基板２２上に形成されていてもよいし、基板２２上に接合されていてもよい。
【０１０４】
ドナー基板の材料は、構成要素の製造のために使用される高温に耐えるのに適している。
【０１０５】
その材料はまた、プロセスの様々なステップの間の取り扱いのために十分な剛性を全体に与えるべきでもある。
【０１０６】
本発明の１つの好適な実施形態によれば、ドナー基板は、絶縁体上の半導体（ＳＯＩ：
ｓｅｍｉｃｏｎｄｕｃｔｏｒ  ｏｎ  ｉｎｓｕｌａｔｏｒ）型の基板であり、すなわち、機械的な基板として作用する第１の基板２２と、５０ｎｍよりも小さい厚さを有する酸化シリコンの層又はＡｌＮ、アルミナ若しくは高抵抗性多結晶質シリコンの層であり得る埋め込まれた層２３と、構成要素が製造される層２とを連続的に備える。
【０１０７】
この実施形態は、図４Ａから図４Ｆまでに例示される。
【０１０８】
図４Ｂを参照にすると、必要とされる構成要素は、当業者に知られたプロセスを用いて、半導体層２に及び／又は半導体層２上に製造される。
【０１０９】
図４Ｃを参照にすると、構成要素を含む半導体層２’は、中間基板４上に接合される。
【０１１０】
この場合では、半導体層２’の構成要素は、その構成要素が製造された配置に対して逆にされた位置に見られる。
【０１１１】
図４Ｄを参照にすると、ドナー基板の残り２２は、中間基板４上に、層２３で被覆された構成要素を支持する層２’だけを残すように、除去される。
【０１１２】
典型的には後に化学的エッチングが続く機械的なエッチングによって実行される、このドナー基板除去ステップにおいて、層２３は、エッチング剤に対してバリア層として作用し、層２’を保護することを可能にする。
【０１１３】
図４Ｅを参照にすると、前のステップにおいて得られた構造は、装置の最終的な支持基板である支持基板１上に接合され、層２３は境界面に位置している。
【０１１４】
支持基板１は、本発明に係る基板であり、すなわち、少なくとも５μｍ厚さの表面層で、高い電気抵抗率と、高い熱伝導率との両方を有する基板である。
【０１１５】
但し、ドナー基板の接合処理及び薄型化処理が、構成要素の製造よりも低い温度で実施されるならば、支持基板に加えられる熱応力は、第１のプロセスの場合よりも低い。
【０１１６】
この手法では、支持基板は、４００℃と６００℃との間の温度に耐えるべきであり、その支持基板の熱膨張係数の影響はまた、第１のプロセスの場合よりも低い。
【０１１７】
プロセスの実施のために適した支持基板は、以下に記載される。
【０１１８】
もちろん、第１のプロセスの実施のために考案された支持基板はまた、加えられる熱応力がより低いので、第２のプロセスに使用するのにも適している。
【０１１９】
この接合ステップでは、層２３は、支持基板１上への層２’の付着を容易にするための接合層として作用する。
【０１２０】
図４Ｆを参照にすると、中間基板４は、支持基板１上に、再び埋め込まれる層２３と、構成要素を含む半導体層２’とだけを残すように除去される。
【０１２１】
従って、構成要素は、その構成要素が製造された配置に戻される。
【０１２２】
この除去ステップは、当業者に知られた任意の技術を用いて実施されてもよい。
【０１２３】
例えば、ドナー基板は、そのドナー基板の裏面からの薄型化であって、化学的及び／又は物理的エッチング（研磨）による材料除去を含む薄型化をされてもよい。
【０１２４】
構成要素を支持する層のこの移し替えプロセスを実施するために、そのプロセスの実施の例を記載する文献ＵＳ６，９１１，３７５号に対して、参照がなされてもよい。
【０１２５】
層２３が酸化シリコンの層である場合、その層は、装置に熱障壁を形成しないように十分に薄いことが留意されるべきである。
【０１２６】
高い電気抵抗率及び高い熱伝導率の両方を有し、このプロセスに使用するのに適した複数の支持基板は、次に記載される。
改変された表面層を有する支持基板
【０１２７】
図３に示される他の実施形態は、熱伝導率及び／又は電気抵抗率の点で改善された特性を基板の表面層に与える表面処理にさらされるバルク基板の使用を含む。
【０１２８】
この点において、多孔性表面層を有するシリコン支持基板は、この第２のプロセスの実施に適している。
【０１２９】
１つの代替案によれば、アルミニウム基板は、陽極処理されるか、窒化処理される。
【０１３０】
陽極処理は、基板について厚さ数十μｍまでのアルミナ被覆１４の形成をもたらす。
【０１３１】
その上、形成される層が厚ければ厚いほど、その層の多孔性はより高くなる。
【０１３２】
アルミニウム基板の窒化処理は、基板についてＡｌＮ被覆１４の形成を引き起こす。
【０１３３】
そのようなＡｌＮ層を得る更なる手段は、基板を被覆するアルミナ層の炭素還元を実行することから成る。
【０１３４】
このＡｌＮ層の厚さは、大きく、すなわち、典型的には５μｍよりも大きい厚さを有する。
【０１３５】
更なる選択肢は、この層において１０１５ａｔ／ｃｍ３よりも高い金濃度を得るように、シリコン基板の上面の比較的かなり大きな厚さ（すなわち、少なくとも５μおよび好適には数十μｍ）にわたって、金を拡散することである。
【０１３６】
そのような支持基板は、例えば、金層をシリコン基板の上面上に成膜することによって、更に、シリコン基板のその厚さに金原子の拡散を引き起こす熱処理を加えることによって、得られる。
【０１３７】
熱処理条件、特にその熱処理の期間は、金が、約５μｍの厚さを超えて、更に、その基板の厚さ全体にわたらないで、基板の表面層だけに拡散するように、決定される。
【０１３８】
論文「Ｓｅｍｉ‐ｉｎｓｕｌａｔｉｎｇ  ｓｉｌｉｃｏｎ  ｆｏｒ  ｍｉｃｒｏｗａｖｅ  ｄｅｖｉｃｅｓ」、Ｄ．Ｍ．Ｊｏｒｄａｎら、Ｓｏｌｉｄ  Ｓｔａｔｅ  Ｐｈｅｎｏｍｅｎａ、第１５６〜１５８巻（２０１０）、第１０１〜１０６頁は、金を基板全体にわたって拡散することによってシリコン基板をドーピングするためのプロセスを開示するが、ＳＯＩ型構造の形成のために、封入層の使用を必要とする。
得られた装置
【０１３９】
次に、図１Ｅ及び図４Ｆに一般に例示されるように、構成要素を支持する半導体層に最も近い層上で少なくとも高い電気抵抗率と、高い熱伝導率との両方を有する支持基板１上に、構成要素を支持する薄層２’を備えるウェハが得られる。
【０１４０】
特に、そのウェハは、そのウェハの構造において、熱障壁を備えていない。なぜなら、そのウェハの断熱性が支持基板内の熱放散を阻害しないように、構成要素を支持する層と支持基板との間に配置された任意の接合層が、断熱材として作用しない材料（例えばＡｌ、ＡｌＮ又は高抵抗性多結晶質シリコン）、又は十分に微細な（すなわち、５０ｎｍよりも小さい厚さを有する）酸化シリコンでできているからである。
【０１４１】
図２及び図３は、支持基板の性質に従って、ウェハの様々な実施形態を例示する。
【０１４２】
ウェハは、１５０ｍｍよりも大きい、好適には２００ｍｍよりも大きい直径を有利に有する。
【０１４３】
更にまた、ウェハは、個々のチップに分離するためにそのウェハの厚さに沿って切断されてもよく、その切断技術は当業者に知られている。
【０１４４】
チップの形成はまた、支持基板の薄型化も含んでもよい。
【０１４５】
実際、その基板は、プロセスを実施するためのステップの間に十分な剛性を表わすために比較的かなり大きな厚さ（典型的には、およそ１ｍｍ）で提供されるが、チップは、より薄い支持基板（典型的には、およそ５０μｍまたは２０μｍ）を用いて機能してもよい。
【０１４６】
最後に、上記で与えられた例は、本発明の用途の分野に関して決して限定的ではない単なる特定の例示に過ぎないことは明白である。
【図１Ａ】
2013543276.tif 000003
【図１Ｂ】
2013543276.tif 000004
【図１Ｃ】
2013543276.tif 000005
【図１Ｄ】
2013543276.tif 000006
【図１Ｅ】
2013543276.tif 000007
【図２】
2013543276.tif 000008
【図３】
2013543276.tif 000009
【図４Ａ】
2013543276.tif 000010
【図４Ｂ】
2013543276.tif 000011
【図４Ｃ】
2013543276.tif 000012
【図４Ｄ】
2013543276.tif 000013
【図４Ｅ】
2013543276.tif 000014
【図４Ｆ】
2013543276.tif 000015
【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
支持基板（１）上に電子構成要素を支持する半導体層（２’）を備える、無線周波数用途又は電力用途のための電子装置において、前記支持基板（１）と前記電子構成要素を支持する前記半導体層（２’）との間に接合層（３、２３）を備え、前記接合層（３、２３）が５０ｎｍよりも小さい厚さを有する酸化シリコン層、ＡｌＮの層、アルミナの層又は高抵抗性多結晶質シリコンの層からなり、前記支持基板（１）が、少なくとも３０Ｗ／ｍ  Ｋの熱伝導率を有するベース層（１２）と、少なくとも５μｍの厚さを有する表面層（１３、１４）とを含み、前記表面層が、少なくとも３０００オーム・ｃｍの電気抵抗率及び少なくとも３０Ｗ／ｍ  Ｋの熱伝導率を有することを特徴とする、電子装置。
【請求項２】
前記支持基板（１）がシリコンベース基板（１２）を含む、請求項１に記載の電子装置。
【請求項３】
前記支持基板（１）が、５μｍよりも大きい厚さを有するＡｌＮ又はアルミナ被覆で包まれたアルミニウム基板であることを特徴とする、請求項１に記載の電子装置。
【請求項４】
前記電子構成要素を支持する前記半導体層（２’）が、シリコン、ゲルマニウム又はＩＩＩ‐Ｖ族合金でできていることを特徴とする、請求項１に記載の電子装置。
【請求項５】
当該電子装置が、１５０ｍｍ以上の直径を有するウェハであることを特徴とする、請求項１に記載の電子装置。
【請求項６】
当該電子装置がチップであることを特徴とする、請求項１に記載の電子装置。
【請求項７】
前記表面層が、前記ベース層と前記半導体層との間にあることを特徴とする、請求項１に記載の電子装置。
【請求項８】
支持基板（１）上に電子構成要素を支持する層（２’）を備える、無線周波数用途又は電力用途のための装置を製造するためのプロセスであって、以下の連続的なステップ、すなわち、
（ａ）半導体層（２）上に形成された接合層（３）によって前記支持基板（１）上に接合された前記半導体層（２）を含む構造を形成するステップであって、前記接合層（３）が、５０ｎｍよりも小さい厚さを有する酸化シリコン層、ＡｌＮの層、アルミナの層、又は高抵抗性多結晶質シリコンの層からなる、ステップと、
（ｂ）前記半導体層（２）に前記電子構成要素を製造するステップとを含む、プロセスにおいて、
ステップ（ａ）では、少なくとも３０Ｗ／ｍ  Ｋの熱伝導率を有するベース層（１２）と、少なくとも５μｍの厚さを有する表面層（１３、１４）とを含む支持基板（１）であって、前記表面層が、少なくとも３０００オーム・ｃｍの電気抵抗率と、少なくとも３０Ｗ／ｍ  Ｋの熱伝導率とを有する、支持基板（１）が使用されることを特徴とする、プロセス。
【請求項９】
前記支持基板（１）がシリコンベース基板（１２）を含む、請求項８に記載のプロセス。
【請求項１０】
支持基板（１）上に電子構成要素を支持する層（２’）を備える、無線周波数用途又は電力用途のための装置を製造するためのプロセスであって、以下の連続的なステップ、すなわち、
（ａ）ドナー基板（２０）の前記半導体層（２）における前記電子構成要素を製造するステップと、
（ｂ）前記電子構成要素を支持する前記半導体層（２’）を中間基板（４）上に接合するステップと、
（ｃ）前記電子構成要素を支持する前記層（２’）を前記中間層（４）上に移し替えるために前記ドナー基板（２０）の残り（２２）を除去するステップと、
（ｄ）前記電子構成要素を支持する前記層（２’）を前記支持基板（１）上に接合するステップと、
（ｅ）前記中間基板（４）を除去するステップとを含む、プロセスにおいて、
接合層（２３）が、前記支持基板（１）と前記電子構成要素を支持する前記層（２’）との間にあり、前記接合層（２３）が、５０ｎｍよりも小さい厚さを有する酸化シリコン層、ＡｌＮの層、アルミナの層又は高抵抗性多結晶質シリコンの層からなり、ステップ（ｄ）では、少なくとも３０Ｗ／ｍ  Ｋの熱伝導率を有するベース層（１２）と、少なくとも５μｍの厚さを有する表面層（１３、１４）とを含む支持基板（１）であって、前記表面層が、少なくとも３０００オーム・ｃｍの電気抵抗率と、少なくとも３０Ｗ／ｍ  Ｋの熱伝導率とを有する、支持基板（１）が使用されることを特徴とする、プロセス。
【請求項１１】
前記支持基板が、シリコンベース基板（１２）を含む、請求項１０に記載のプロセス。
【国際調査報告】
2013543276.tif 000016
2013543276.tif 000017
2013543276.tif 000018
2013543276.tif 000019
2013543276.tif 000020
2013543276.tif 000021